(57)【要約】  【課題】  光触媒による黄変、強度低下がなく、消臭、抗菌といった機能を有し、ストッキング、インナーウェア、外衣などの衣料用途、カーペット、カーテンなどの生活資材用途に好適であるポリアミド繊維を提供することを課題とする。  【解決手段】  光触媒機能を有する酸化チタンを０．３〜３重量％含有するポリアミド繊維であって、ピロリン酸ナトリウム化合物を０．００５〜０．１重量％含有するとともに、酸化チタンがシリカで被覆されており、かつ繊維表面に露出していることを特徴とする光触媒機能を有するポリアミド繊維。【選択図】  なし【特許請求の範囲】
【請求項１】
光触媒機能を有する酸化チタンを０．３〜３重量％含有するポリアミド繊維であって、ピロリン酸ナトリウム化合物を０．００５〜０．１重量％含有するとともに、該酸化チタンがシリカで被覆されており、かつ繊維表面に露出していることを特徴とする光触媒機能を有するポリアミド繊維。
【請求項２】
マンガン化合物を０．００１〜０．１重量％含有することを特徴とする請求項１記載の光触媒機能を有するポリアミド繊維。
【請求項３】
アミノ末端基量が３．０×１０-5〜８．０×１０-5ｍｏｌ／ｇであることを特徴とする請求項１、２記載の光触媒機能を有するポリアミド繊維。
【請求項４】
鞘部分が前記酸化チタンを含有するポリアミド、芯部分が実質的に酸化チタンを含まないポリアミドの芯鞘構造であることを特徴とする請求項１〜３のいずれかに記載の光触媒を有するポリアミド繊維。
【請求項５】
光触媒機能を有する酸化チタンを０．３〜３重量％含有するポリアミド樹脂組成物を、溶融紡糸の後、１０００ｍ／分以上の引取速度で紡糸引取し、一旦巻き取ることなく引き続いて延伸し巻取ることを特徴とする光触媒を有するポリアミド繊維の製造方法。
【請求項６】
光触媒機能を有する酸化チタンを０．３〜３重量％含有するポリアミド樹脂組成物を、溶融紡糸の後、３０００ｍ／分以上の引取速度で紡糸引取し実質的に延伸することなく巻取ることを特徴とする光触媒を有するポリアミド繊維の製造方法。
【発明の詳細な説明】
【技術分野】
【０００１】
本発明は、悪臭の除去や抗菌作用を有するポリアミド繊維およびその製造方法に関するものである。
【背景技術】
【０００２】
合成繊維の一つであるナイロン繊維は、高強度、耐摩耗性、ソフト性、染色鮮明性などの優れた特徴を持っている。そのため、パンティストッキング、タイツ等のレッグウェア、ランジェリー、ファンデーション等のインナーウェア、スポーツウェア、カジュアルウェア等の衣料用途に好まれて用いられてきている。また、衣料用途のみならず、カーペット、カーテンなどのインテリア用品、傘などの生活資材用途にも広く用いられている。
【０００３】
また、近年、家庭、オフィスなどの住環境においては清潔志向の高まりを見せており、消臭、抗菌などといった機能に対する要求が高くなってきている。臭気成分や雑菌を除去するための手段として光触媒による方法が挙げられる。光触媒を繊維製品に付与する方法としては、特許文献１に示すような後加工による方法が提案されている。しかしながら後加工では繰り返し洗濯により光触媒が脱落し、機能が低下するといった問題が生じていた。また、特許文献２にはポリエステル繊維に光触媒を練り込む方法が提案されている。しかしながら、ポリアミド繊維に練り込んだ場合、ポリアミドの基質が光触媒より発生する反応エネルギーによる影響を受け、黄変、強度低下するなどといった問題が生じていた。
【特許文献１】特開平２０００−１１００６４号公報
【特許文献２】特開平５−２４７７２３号公報
【発明の開示】
【発明が解決しようとする課題】
【０００４】
そこで本発明は、上記のような欠点を解消し、光触媒による黄変、強度低下がなく、消臭、抗菌といった機能を有するポリアミド繊維を提供することを課題とする。本発明の光触媒機能を有するポリアミド繊維はストッキング、インナーウェア、外衣などの衣料用途、カーペット、カーテンなどの生活資材用途に好適である。
【課題を解決するための手段】
【０００５】
上記課題を解決するため、本発明は
（１）光触媒機能を有する酸化チタンを０．３〜３重量％含有するポリアミド繊維であって、ピロリン酸ナトリウム化合物を０．００５〜０．１重量％含有するとともに、酸化チタンがシリカで被覆されており、かつ繊維表面に露出していることを特徴とする光触媒機能を有するポリアミド繊維。
（２）マンガン化合物を０．００１〜０．１重量％含有することを特徴とする前記記載の光触媒機能を有するポリアミド繊維。
（３）アミノ末端基量が３．０×１０-5〜８．０×１０-5ｍｏｌ／ｇであることを特徴とする前記記載の光触媒機能を有するポリアミド繊維。
（４）鞘部分が酸化チタンを含有するポリアミド、芯部分が実質的に酸化チタンを含まないポリアミドの芯鞘構造であることを特徴とする前記記載の光触媒を有するポリアミド繊維。
（５）光触媒機能を有する酸化チタンを０．３〜３重量％含有するポリアミド樹脂組成物を、溶融紡糸の後、１０００ｍ／分以上の引取速度で紡糸引取し、一旦巻き取ることなく引き続いて延伸し巻取ることを特徴とする光触媒を有するポリアミド繊維の製造方法。
（６）光触媒機能を有する酸化チタンを０．３〜３重量％含有するポリアミド樹脂組成物を、溶融紡糸の後、３０００ｍ／分以上の引取速度で紡糸引取し実質的に延伸することなく巻取ることを特徴とする光触媒を有するポリアミド繊維の製造方法。
【発明の効果】
【０００６】
本発明によれば、光触媒による黄変、強度低下がなく、消臭、抗菌といった機能を有し、ストッキング、インナーウェア、外衣などの衣料用途、カーペット、カーテンなどの生活資材用途に好適であるポリアミド繊維を生産安定性よく提供することができる。
【発明を実施するための最良の形態】
【０００７】
以下本発明を詳細に説明する。
【０００８】
本発明の光触媒機能を有するポリアミド繊維に含まれる光触媒機能を有する酸化チタン量は、繊維に対して０．３〜３重量％である必要がある。酸化チタンの含有量が０．３重量％未満である場合、狙いとする消臭、抗菌といった機能が不充分である。また、３．０重量％を超える場合、紡糸時の糸切れが増加するとともに、繊維の物理特性が低下するために充分な強度を保持できない。好ましくは酸化チタンの含有量は０．５〜２．５重量％、さらに好ましくは０．７〜２．０重量％がよい。
【０００９】
光触媒機能を有する酸化チタンとは、紫外線などの光線の照射により活性酸素が生成され、多くの有害物、悪臭物を酸化分解し、光酸化触媒として機能するものをいう。このような光触媒を用いると、単なる吸着作用ではなく、触媒的な分解を利用して消臭できるため、効果が長期間持続する。さらには消臭機能だけではなく殺菌作用も有している。
【００１０】
酸化チタンの結晶構造は特に限定されず、例えばアナターゼ型、ブルイカイト型、ルチル型、アモルファス型などのいずれであっても良いが、好ましくはアナターゼ型酸化チタンである。
【００１１】
光触媒機能を有する酸化チタンの粒径は、平均粒子径で０．５μｍ以下であることが臭気成分や有害成分を分解する活性点が多く存在するという観点より好ましい。
【００１２】
本発明における光触媒機能を有する酸化チタンは表面がシリカで被覆処理されていることが必要である。シリカで被覆することにより、ポリアミド基質と光触媒とが直接接触するのを防ぐことができ、光触媒より発生する反応エネルギーによる黄変、強度低下などといった従来発生していた問題を防ぐことができる。
【００１３】
また、光触媒機能を有する酸化チタンは繊維表面に露出していることが必要である。表面に露出していることにより、外部の臭気成分や有害成分を効率的に分解することが可能となる。ここで、繊維表面に露出しているとは、繊維表面を形成するポリマー中に光触媒を含有していることを意味し、繊維表面および内部に均一に光触媒を含有させてもよいし、芯鞘複合形態とし、鞘部のみに光触媒を含有させてもよい。
【００１４】
また、光触媒機能を有する酸化チタンを含有せしめる方法としては、ポリアミドペレットへ酸化チタンをブレンドし溶融する方法、ポリアミドペレットへ高濃度の酸化チタンを含有するマスタペレットをブレンドし溶融する方法、溶融状態のポリアミドへ酸化チタンを添加し混練する方法、ポリアミドの重合前あるいは重合中の段階で原料あるいは反応系へ酸化チタンを添加する方法などが挙げられるがそのいずれも可能である。
【００１５】
本発明の光触媒機能を有するポリアミド繊維はいかなるものでもよいが、製造コスト、繊維の強度保持の面からポリカプロラクタム（ナイロン６）繊維、ポリヘキサメチレンアジパミド（ナイロン６６）繊維が好ましく、酸化チタンの分散性の観点からポリカプロラクタム繊維がさらに好ましい。また、用いるポリアミドの重合度は繊維を形成できる範囲であればいかなる範囲でも良いが、一般的には硫酸相対粘度（ηｒ）で２．０〜３．５程度が好ましい。また、アミノ末端基量は３．０×１０-5〜８．０×１０-5ｍｏｌ／ｇの範囲が好ましい。３．０×１０-5ｍｏｌ／ｇ未満では、衣料用として用いるために染色加工をおこなった際に発色性が乏しく色がくすみがちになってしまう。また、８．０×１０-5ｍｏｌ／ｇを超えると、ポリアミド基質の反応性が高くなり、光触媒より発生した反応エネルギーによる影響を受けやすくなる。
【００１６】
本発明の光触媒機能を有するポリアミド繊維はピロリン酸ナトリウム化合物を０．００５〜０．１重量％含有する必要がある。ピロリン酸ナトリウム化合物は、ポリアミド中に微量添加することによりポリアミドの黄変を防ぎ色調を保つ効果があるが、発明者らは、光触媒酸化チタンにシリカ被覆を施して活性をコントロールした上で、かつピロリン酸ナトリウムをポリアミド繊維中に含有させることにより充分な光触媒機能を保持しつつ実用に耐えうる耐久性、耐黄変性が得られることを見いだしたのである。ピロリン酸ナトリウム化合物の含有量が０．００５重量％未満では含有量が少なすぎて効果が不充分である。また、０．１重量％を超えると、紡糸時の糸切れが増加して製糸性が悪くなるとともに、生産コストが上がるので良くない。
【００１７】
本発明の光触媒機能を有するポリアミド繊維はマンガン化合物を０．００１〜０．１重量％含有することが好ましい。マンガン化合物は光触媒より発生した過剰な反応エネルギーを捕捉するため、ポリアミド基質の黄変や強度劣化を抑制する効果がある。マンガン化合物としては、塩化マンガン、ホウ酸マンガン、リン酸マンガンなどが一般的に用いられる。
【００１８】
本発明の光触媒機能を有するポリアミド繊維の繊度は、特に制限なく目的や用途に応じて定めることができる。また、単糸繊度についても特に制限はないが、細繊度の方が、表面積が大きくなり露出する光触媒が多くなるためより好ましい。  本発明の光触媒機能を有するポリアミド繊維は溶融紡糸−高速巻取方法で得られる。その製糸方法は、ポリアミドペレットを溶融し、吐出孔から吐出し、冷却、給油、交絡の後、１０００ｍ／分以上の速度で紡糸引取りし、一旦巻き取ることなく引き続いて延伸し、１３０℃以上の温度で熱処理し、３０００ｍ／分以上の速度で巻取る高速直接熱延伸法による製糸方法や、ポリアミドペレットを溶融し、吐出孔から吐出し、冷却、給油後、３０００ｍ／分以上の速度で紡糸引取りし、一旦巻き取ることなく実質延伸しないで３０００ｍ／分以上の速度で紡糸引取る高速法によって、ＰＯＹを製糸し、その後、必要に応じて仮撚加工など高次加工を施す方法である。ここで、繊維糸条に給油をする際には、含水系油剤を付与することにより給油をおこなうのが好ましい。含水系油剤としては水に平滑剤、制電剤といった油剤成分とイオン系あるいは非イオン系界面活性剤を混合し乳化させたものを用いる。含水系油剤を繊維表面に付与することにより、繊維表面の摩擦係数を上げ、製品パッケージの崩れを軽減することが可能となる。含水系油剤の付与量は、パッケージ状態における繊維中の水分率が２．５〜５．５％となる程度が好ましい。また、含水系油剤を付与するためには引き取り速度を３０００ｍ／以上にし、油剤付与前に繊維構造を安定させることが、品位を安定させる観点から必要である。
【００１９】
また、本発明のポリアミド繊維には、ポリアクリル酸ソーダ、ポリビニルピロリドン、ポリアクリル酸およびその共重合体、ポリメタアクリル酸およびその共重合体、ポリビニルアルコールおよびその共重合体、架橋ポリエチレンオキサイド系ポリマなどの吸湿・吸水物質が本発明の目的を阻害しない範囲で含有されていてもよい。また、従来公知の酸化防止剤、着色防止剤、耐光剤、紫外線吸収剤、帯電防止剤等が本発明の目的を阻害しない範囲で含有されていてもよい。
【００２０】
本発明のポリアミド繊維の断面形状は特に限定されるものではないが、例えば，丸断面、偏平断面、レンズ型断面、三葉断面、マルチローバル断面、中空断面その他公知の異形断面でもよい。
【００２１】
本発明の光触媒機能を有するポリアミド繊維は、公知の方法により加工をおこない二次製品とすることができる。織物に仕立てる場合は、本発明の光触媒機能を有するポリアミド繊維をタテ糸および／またはヨコ糸に用いることにより得ることができる。織物を仕立てる方法は公知の方法でおこなうことができる。タテ糸に用いる場合はクリールに並べて整経をおこないビームに巻き、つづいてビームに巻いた糸を糊付け・乾燥してタテ糸の準備をおこなう。また、ヨコ糸に用いる場合には織機に仕掛けて打ち込む。織機はシャトル織機、エアジェットルーム織機、ウォータジェットルーム織機などの種類があるがいずれでも良い。ヨコ糸の打ち込み方により、平織り、ツイル、サテンなどのいくつかの織り組織があるが目的に応じていずれをも選ぶことができる。また、得られた織物はそのまま用いても良いし、精錬、染色、熱セットを施しても良い。
【００２２】
本発明の光触媒機能を有するポリアミド繊維をニットに仕立てる場合は、丸編み、タテ編みなどいずれの組織でも可能である。丸編みの場合は丸編機に仕掛けて編成すればよいし、タテ編みの場合はクリールに並べて整経をおこないビームに巻き、タテ糸の準備をおこなった後に編成すればよい。また、必要に応じてポリウレタン弾性繊維に巻き付けたり、他の合成繊維、天然繊維と交編することも可能である。
【００２３】
本発明の光触媒機能を有するポリアミド織物を用いて得られる衣料品としては、パンティストッキング、タイツ等のレッグウェア、ランジェリー、ファンデーション等のインナーウェア、スポーツウェア、カジュアルウェア等などが挙げられる。
【００２４】
本発明の光触媒機能を有するポリアミド織物を用いて得られる資材用品としては、カーテン、カーペット、傘、テント地、スクリーンなどが挙げられる。
【実施例】
【００２５】
以下、実施例により本発明をさらに詳細に説明する。物性の測定方法は次の通りである。
【００２６】
Ａ．製糸性
２６０℃で溶融し、それぞれの水準におけるフィラメント数と同数の孔数、および断面形状に合わせた吐出孔形状を持つ口金から吐出させ、巻取速度４０００ｍ／分で高速直接延伸法により、ポリアミド繊維糸条を得るときの、１糸条１ｔ当たりの製糸糸切れについて、次の基準をもって製糸性を示した。
◎：糸切れ２回未満、○：糸切れ２以上４回未満、×：糸切れ４回以上。
【００２７】
Ｂ．臭気成分の除去率
実施例および比較例で得られた編み地３ｇを容積５リットルのテドラーバッグに入れて密封した。次に所定の濃度の臭気成分３リットルを注入し紫外線強度１．０ｍＷ／ｃｍ2の光を２４時間照射した。初期濃度はアンモニア４０ｐｐｍ、アセトアルデヒド２０ｐｐｍ、硫化水素６０ｐｐｍとした。照射後のテドラーバッグ内のガス濃度をガス検知管（ガステック社製、アンモニア用３Ｌ型、アセトアルデヒド９２Ｌ型、硫化水素４ＬＬ型）で測定し、次式により臭気成分の除去率を求めた。
【００２８】
除去率（％）＝（Ｃ0−Ｃ1）／Ｃ0×１００
（Ｃ0：初期濃度、  Ｃ1：光照射２４時間後の濃度）
なお、光照射後のガス濃度測定は３回おこない、その平均値により除去率を求めるが、除去率７０％以上で消臭性能を充分に有すると判断した。
【００２９】
Ｃ．抗菌性能
実施例および比較例で得られた編み地を用い、ＪＩＳ  Ｌ−１９０２繊維製品の定量的抗菌性試験方法（統一試験法）に準拠して黄色ブドウ球菌を用いて接種１８時間後の静菌活性値を測定し抗菌性の評価をおこなった。なお、試験中編み地には紫外線強度１．０ｍＷ／ｃｍ2の光を照射し続けた。静菌活性値が４以上で抗菌性能を充分に有すると判断した（測定回数は１回）。
【００３０】
Ｄ．強度保持率
実施例および比較例で得られたポリアミド繊維をオリエンテック（株）社製TENSILON  RTC-1210を用い、試料長５００ｍｍ、引張速度５００ｍｍ／分で引張試験をおこない強度を測定した。ポリアミド繊維にＪＩＳ  Ｂ  ７７５１  紫外線カーボンアーク灯式耐光性試験機を用い、カーボンアークを光源とし２４時間光照射をおこない、次式により強度保持率を求めた。なお、引張試験は光照射前後とも３回おこない、その平均値をそれぞれの強度とした。
【００３１】
強度保持率（％）＝  Ｔ1／Ｔ0×１００
（Ｔ0：未照射での強度、Ｔ1：光照射後の強度）
強度保持率８５％未満で強度低下が大きいと判断した。
【００３２】
Ｅ．△ＹＩ値
ＪＩＳ  Ｋ−７１０３プラスチックの黄変度試験方法に準拠して、実施例および比較例で得られたポリアミド繊維のパッケージの三刺激値（Ｘ、Ｙ、Ｚ）を色差計Σ８０（日本電色工業（株）製）にて測定し、次式よりＹＩ値（黄色度）を求める。
【００３３】
ＹＩ＝  １００（１．２８Ｘ−１．０６Ｚ）／Ｙ
パッケージにＪＩＳ  Ｂ  ７７５１  紫外線カーボンアーク灯式耐光性試験機を用い、カーボンアークを光源とし２４時間光照射をおこない、次式により△ＹＩを求めた。なお、測定は光照射前後とも３回おこない、その平均値をそれぞれのＹＩ値とした。
【００３４】
△ＹＩ  ＝  ＹＩ1  −  ＹＩ0
（ＹＩ0：未照射でのＹＩ値、ＹＩ1：光照射後のＹＩ値）
△ＹＩ値が１．５以上で黄変が大きいと判断した。
【００３５】
［実施例１］
硫酸相対粘度（ηｒ）２．６、アミノ末端基量が６．０×１０-5ｍｏｌ／ｇであり、重合時にピロリン酸ナトリウム０．０２重量％、ホウ酸マンガンを０．００５重量％添加したナイロン６ペレットに、シリカを膜厚３ｎｍで被覆した平均粒子径０．２μｍの光触媒酸化チタン（昭和電工（株）製）を１．５重量％ブレンドし、２６０℃で溶融し、孔径０．３ｍｍの丸孔口金から吐出させ冷却させた。その後、給油、交絡した後に２５００ｍ／分のゴデローラーで引き取り、続いて延伸した後に１５５℃で熱固定し、巻取速度４０００ｍ／分で７８デシテックス２４フィラメントのポリアミド繊維を得た。次に得られたポリアミド繊維を筒編機（釜径３．５インチ、針本数２４０本、英光産業（株）製NE450W）に仕掛けて１本給糸で編み密度５０本／インチの筒編み地を作成した。
【００３６】
［実施例２］
光触媒酸化チタンの添加量を０．４重量％とする以外は実施例１と同様に紡糸し、７８デシテックス２４フィラメントのポリアミド繊維を得た。つづいて得られたポリアミド繊維を実施例１と同様に編成して筒編み地を得た。
【００３７】
［実施例３］
光触媒酸化チタンの添加量を２．８重量％とする以外は実施例１と同様に紡糸し、７８デシテックス２４フィラメントのポリアミド繊維を得た。つづいて得られたポリアミド繊維を実施例１と同様に編成して筒編み地を得た。
【００３８】
［実施例４］
ピロリン酸ナトリウム化合物の添加量を０．０１重量％とする以外は実施例１と同様に紡糸し、７８デシテックス２４フィラメントのポリアミド繊維を得た。つづいて得られたポリアミド繊維を実施例１と同様に編成して筒編み地を得た。
【００３９】
［実施例５］
ピロリン酸ナトリウム化合物の添加量を０．０８重量％とする以外は実施例１と同様に紡糸し、７８デシテックス２４フィラメントのポリアミド繊維を得た。つづいて得られたポリアミド繊維を実施例１と同様に編成して筒編み地を得た。
【００４０】
［実施例６］
ホウ酸マンガンの添加量を０．０８重量％とする以外は実施例１と同様に紡糸し、７８デシテックス２４フィラメントのポリアミド繊維を得た。つづいて得られたポリアミド繊維を実施例１と同様に編成して筒編み地を得た。
【００４１】
［実施例７］
ホウ酸マンガンを添加しない以外は実施例１と同様に紡糸し、７８デシテックス２４フィラメントのポリアミド繊維を得た。つづいて得られたポリアミド繊維を実施例１と同様に編成して筒編み地を得た。
【００４２】
［実施例８］
ホウ酸マンガンの添加量を０．１２重量％とする以外は実施例１と同様に紡糸し、７８デシテックス２４フィラメントのポリアミド繊維を得た。つづいて得られたポリアミド繊維を実施例１と同様に編成して筒編み地を得た。
【００４３】
［実施例９］
ナイロン６ペレットのアミノ末端基量を３．５×１０-5ｍｏｌ／ｇとする以外は実施例１と同様に紡糸し、７８デシテックス２４フィラメントのポリアミド繊維を得た。つづいて得られたポリアミド繊維を実施例１と同様に編成して筒編み地を得た。
【００４４】
［実施例１０］
ナイロン６ペレットのアミノ末端基量を７．５×１０-5ｍｏｌ／ｇとする以外は実施例１と同様に紡糸し、７８デシテックス２４フィラメントのポリアミド繊維を得た。つづいて得られたポリアミド繊維を実施例１と同様に編成して筒編み地を得た。
【００４５】
［実施例１１］
ナイロン６ペレットのアミノ末端基量を２．８×１０-5ｍｏｌ／ｇとする以外は実施例１と同様に紡糸し、７８デシテックス２４フィラメントのポリアミド繊維を得た。つづいて得られたポリアミド繊維を実施例１と同様に編成して筒編み地を得た。
【００４６】
［実施例１２］
ナイロン６ペレットのアミノ末端基量を８．３×１０-5ｍｏｌ／ｇとする以外は実施例１と同様に紡糸し、７８デシテックス２４フィラメントのポリアミド繊維を得た。つづいて得られたポリアミド繊維を実施例１と同様に編成して筒編み地を得た。
【００４７】
［実施例１３］
芯成分に酸化チタンを含まない相対粘度（ηｒ）２．６のナイロン６、鞘成分に実施例１で用いた光触媒酸化チタン１．５重量％添加ナイロン６を配し、芯鞘比率５０：５０で複合紡糸する以外は実施例１と同様に紡糸し、７８デシテックス２４フィラメントのポリアミド繊維を得た。つづいて得られたポリアミド繊維を実施例１と同様に編成して筒編み地を得た。
【００４８】
［実施例１４］
実施例１と同様に溶融、吐出させて糸条を冷却し給油、交絡させた後、４０００ｍ／分のゴデローラーで引き取り、延伸、熱固定することなく４０００ｍ／分で巻き取り、７８デシテックス２４フィラメントのポリアミド繊維を得た。つづいて得られたポリアミド繊維に加工速度４００ｍ／分、延伸倍率１．２倍、ヒーター温度は１７０℃、Ｄ／Ｙ比１．６５、３軸ツイスターにてフリクション仮撚加工を施した。得られた仮撚加工糸を実施例１と同様に編成して筒編み地を得た。
【００４９】
［比較例１］
光触媒酸化チタンの添加量を０．２重量％とする以外は実施例１と同様に紡糸し、７８デシテックス２４フィラメントのポリアミド繊維を得た。つづいて得られたポリアミド繊維を実施例１と同様に編成して筒編み地を得た。
【００５０】
［比較例２］
光触媒酸化チタンの添加量を３．５重量％とする以外は実施例１と同様に紡糸し、７８デシテックス２４フィラメントのポリアミド繊維を得た。つづいて得られたポリアミド繊維を実施例１と同様に編成して筒編み地を得た。
【００５１】
［比較例３］
ピロリン酸ナトリウム化合物の添加量を０．００３重量％とする以外は実施例１と同様に紡糸し、７８デシテックス２４フィラメントのポリアミド繊維を得た。つづいて得られたポリアミド繊維を実施例１と同様に編成して筒編み地を得た。
【００５２】
［比較例４］
ピロリン酸ナトリウム化合物の添加量を０．１５重量％とする以外は実施例１と同様に紡糸し、７８デシテックス２４フィラメントのポリアミド繊維を得た。つづいて得られたポリアミド繊維を実施例１と同様に編成して筒編み地を得た。
【００５３】
［比較例５］
添加する光触媒酸化チタンにシリカ被覆を施していない酸化チタンを用いる以外は実施例１と同様に紡糸し、７８デシテックス２４フィラメントのポリアミド繊維を得た。つづいて得られたポリアミド繊維を実施例１と同様に編成して筒編み地を得た。
【００５４】
［比較例６］
芯成分に実施例１で用いた光触媒酸化チタン１．５重量％添加ナイロン６、鞘成分に酸化チタンを含まない相対粘度（ηｒ）２．６のナイロン６を配し、芯鞘比率５０：５０で複合紡糸する以外は実施例１と同様に紡糸し、７８デシテックス２４フィラメントのポリアミド繊維を得た。つづいて得られたポリアミド繊維を実施例１と同様に編成して筒編み地を得た。
【００５５】
［比較例７］
光触媒酸化チタンを用いる替わりに、一般的に艶消し剤として用いられる不活性な酸化チタン（富士チタン工業（株）製、ＴＡ−５００）を１．５重量％ブレンドする以外は実施例１と同様に紡糸し、７８デシテックス２４フィラメントのポリアミド繊維を得た。つづいて得られたポリアミド繊維を実施例１と同様に編成して筒編み地を得た。
【００５６】
実施例１〜１４および比較例１〜７でポリアミド繊維を製造した際の製糸性、繊維の強度保持率、△ＹＩ値、筒編み地の消臭性能、抗菌性能を測定した結果を表１、２に示した。
【００５７】
【表１】
2005226176.tif 000002
【００５８】
【表２】
2005226176.tif 000003
【００５９】
表１、表２の結果から明らかなように、本発明の光触媒機能を有するポリアミド繊維は、光触媒による黄変、強度低下がなく、消臭、抗菌などに極めて顕著な効果を奏することが判る。